(57)【要約】【課題】プラズマＣＶＤによって、高い成膜レートで高品質な膜を安定して成膜することができる成膜装置を提供する。【解決手段】基板の搬送経路を反対方向に折り返し、この折り返し前後の基板を挟むように電極を配置し、かつ、折り返した基板の間に反応ガスを供給して、基板にプラズマＣＶＤによる成膜を行なうと共に、折り返された基板の間にも電極を設けることにより、前記課題を解決する。【選択図】図１
2009052103.tif 000002
【特許請求の範囲】
【請求項１】
搬送経路を逆方向に折り返す所定の搬送経路で基板を搬送する搬送手段と、
前記折り返し前後の基板を外側から挟むように、前記基板に対峙して配置される２つの第１電極と、
前記折り返し前後の基板の間に配置され、前記第１電極と電極対を成す第２電極と、
前記折り返し前後の基板の間に反応ガスを供給するガス供給部とを有することを特徴とする成膜装置。
【請求項２】
前記第２電極が接地され、前記第１電極に高周波電源が接続される請求項１に記載の成膜装置。
【請求項３】
前記第１電極が接地され、前記第２電極が高周波電源に接続される請求項１に記載の成膜装置。
【請求項４】
前記第１電極が高周波電源に接続され、また、前記第２電極が前記第１電極とは別の高周波電源に接続される請求項１に記載の成膜装置。
【請求項５】
前記第２電極が、前記ガス供給部としても作用する請求項１〜４のいずれかに記載の成膜装置。
【請求項６】
前記第２電極が、電極対を成す前記第１電極との電圧印加によるプラズマ生成領域内に、前記搬送手段による基板の搬送方向に配列して少なくとも２つのガスの供給口を有する請求項５に記載の成膜装置。
【請求項７】
前記第１電極は、平行に対面して配置される１対の板状電極であり、
前記第２電極は、前記第１電極に対面する面を有する中空体であり、この対面する面に、二次元的に前記ガスの供給口が形成される請求項５または６に記載の成膜装置。
【発明の詳細な説明】
【技術分野】
【０００１】
本発明は、プラズマＣＶＤによって基板に成膜する成膜装置に関し、詳しくは、長尺な基板に、高い成膜レートで高品位な薄膜を連続的に成膜できる成膜装置に関する。
【背景技術】
【０００２】
光学膜の製造や磁気記録媒体の製造等、各種の薄膜形成の用途にプラズマＣＶＤによる成膜が利用さている。
高い生産性でプラズマＣＶＤによる成膜を行なう方法として、長尺（ウェブ状）な基板に連続的に成膜を行なうことが知られている。長尺な基板へのプラズマＣＶＤによる成膜装置は、一般的に、基板を所定位置に位置（保持）しつつ長手方向に搬送するドラムと、このドラムに対面する高周波電極を用い、所定領域に基板を巻き掛けたドラムを回転して、ドラムと高周波電極との間に高周波電圧を印加すると共に、反応ガスあるいはさらにアルゴンガスなどを供給することにより、基板を長手方向に搬送しつつ、プラズマＣＶＤによって連続的に成膜を行なう。
【０００３】
また、このようなドラムを用いる成膜装置よりも、より良好な効率で、高い成膜レートでプラズマＣＶＤによる成膜を行なうことができる方法として、特許文献１等に示されるような、基板を折り返して逆方向に搬送し、折り返して搬送する基板の間で成膜を行なう方法が知られている。
図６に、その一例を示す。
【０００４】
この成膜装置１００は、長尺な基板Ｚを巻回した基板ロール１１０が装填される供給室１０２、基板ＺにプラズマＣＶＤによる成膜を行なう成膜室１０４、および、成膜済の基板Ｚを巻き取る巻取りロール１１２が装填される巻取り室１０６からなるものである。
成膜装置１００においては、基板ロール１１０から成膜室１０４を経て巻取りロール１１２に至る所定の経路で基板Ｚを通した状態で、基板ロール１１０からの基板Ｚの送り出し、基板Ｚの搬送、巻取りロール１１２での基板Ｚの巻取りを同期して行うことにより、成膜室１０４において、基板Ｚを長手方向に搬送しつつ連続的にプラズマＣＶＤによる成膜を行なう。
【０００５】
成膜室１０４において、供給室１０２から搬送された基板Ｚは、ローラ１１４によって上方の折り返しローラ１１６に向けて搬送され、折り返しローラ１１６によって搬送経路を逆方向に折り返されて下方のローラ１１８に向けて搬送され、ローラ１１８に案内されて巻取り室１０６に送られる。なお、折り返しローラ１１６の下側（ローラの後述するプラズマと対峙する側）、ならびに、ローラ１１４および１１８の上には、ローラへの膜の付着を防止するための防着板１２８が配置される。
成膜室１０４には、折り返しローラ１１６によって折り返される前後の基板Ｚを挟んで対面するように、高周波電源１２０およびマッチングボックス１２２に接続される電極１２４が配置されている。また、折り返し搬送される基板Ｚの間には、図示しないプラズマ流発生手段によって放電プラズマ流（シートプラズマ）Ｐが形成される。さらに、放電プラズマ流Ｐが形成される領域の下部にガス供給口１３０が設けられ、折り返し搬送される基板Ｚの間に、放電プラズマ流Ｐの下方から反応ガスを供給する。
【０００６】
従って、折り返しローラ１１６によって折り返して搬送される基板Ｚの間では、ガスが励起してプラズマが生成されて、反応ガスが励起／解離して、基板Ｚの折り返し搬送の内面側に、プラズマＣＶＤによって成膜される。
【０００７】
図６より明らかなように、成膜室１０４では、折り返しロール１１６に向かって上方に搬送されている途中で、プラズマに接触して基板ＺにプラズマＣＶＤによる成膜が行なわれ、折り返しローラ１１６によって折り返されて下方に搬送される途中でも、同じプラズマに接触して、再度、基板ＺにプラズマＣＶＤによる成膜が行なわれる。
すなわち、この成膜装置１０では、長尺な基板Ｚを折り返し搬送して、基板Ｚの間でプラズマを生成することにより、基板Ｚに対して同じプラズマで２回の成膜を行なうことができ、すなわち、高い成膜レートでプラズマＣＶＤによる成膜が可能である。
【０００８】
このように、基板の搬送経路を逆方向に折り返して、折り返した基板の間（折り返し前後の基板の間）でプラズマＣＶＤによる成膜を行なう成膜装置においては、一般的に、前記図６に示されるように、折り返した基板を外側から挟むようにして電極を配置して、両電極の間で電圧を印加して、基板の間にプラズマを生成することにより、折り返された基板の内面にプラズマＣＶＤによる成膜を行なう。
あるいは、特許文献２に開示されるように、同様に、基板の搬送経路を逆方向に折り返して、折り返した基板の間でプラズマＣＶＤによる成膜を行なう成膜装置としては、折り返した基板の間に陰極(cathode)を配置して、陰極で放電して基板の間にプラズマを生成することにより、折り返された基板の内面にプラズマＣＶＤによる成膜を行なう成膜装置も知られている。
【０００９】
【特許文献１】特開平８−６３７４６号公報
【特許文献２】米国特許第４６０１２６０号明細書
【発明の開示】
【発明が解決しようとする課題】
【００１０】
このように、折り返しローラ等によって基板を逆方向に折り返す搬送経路を有し、かつ、折り返す前後の基板の間でプラズマを生成するプラズマＣＶＤの成膜装置によれば、基板を２回、同じプラズマに対面させて、２回の成膜を行なうことができるので、ドラムを用いる成膜装置に比して、効率よく、高レートの成膜を行なうことが可能である。
【００１１】
しかしながら、特許文献１に開示されるように、折り返した基板を挟んで電極を配置して、プラズマを生成する構成では、一方を高周波電極として作用させ、他方を接地（グランド）状態として作用させる必要があるために、折り返す前の基板と、折り返した後の基板とで掛かる電位が異なってしまう。
その結果、折り返す前と折り返した後とで、基板に対するプラズマやイオンのエネルギーが異なってしまい、折り返し前後で成膜の状態が異なり、その結果、所望の膜質が得られない場合も有る。
【００１２】
他方、特許文献２に開示される、折り返した基板間に配置した陰極を放電させる構成では、基板あるいは電極に対してバイアスを印加することができず、例えば、イオンボンバードメントによる膜の緻密化などの効果を得ることができない。
【００１３】
本発明の目的は、前記従来技術の問題点を解決することにあり、長尺な基板を逆方向に折り返し搬送して、折り返した基板の間に反応ガスを供給してプラズマを生成して、折り返し搬送した基板の両内面に成膜を行なうことにより、効率よく高レートでプラズマＣＶＤによる成膜を行なうことができ、しかも、基板の折り返し前と折り返し後とで、それぞれの成膜に対して印加する電圧を等しくして同条件で成膜を行なうことができ、あるいはさらに、基板や電極に、成膜に対応した好適なバイアスも印加することができる成膜装置を提供する。
【課題を解決するための手段】
【００１４】
前記目的を達成するために、本発明の成膜装置は、搬送経路を逆方向に折り返す所定の搬送経路で基板を搬送する搬送手段と、前記折り返し前後の基板を外側から挟むように、前記基板に対峙して配置される２つの第１電極と、前記折り返し前後の基板の間に配置され、前記第１電極と電極対を成す第２電極と、前記折り返し前後の基板の間に反応ガスを供給するガス供給部とを有することを特徴とする成膜装置を提供する。
【００１５】
このような本発明の成膜装置において、前記第２電極が接地され、前記第１電極に高周波電源が接続されるのが好ましく、もしくは、前記第１電極が接地され、前記第２電極が高周波電源に接続されるのが好ましく、もしくは、前記第１電極が高周波電源に接続され、また、前記第２電極が前記第１電極とは別の高周波電源に接続されるのが好ましい。
また、本発明の成膜装置において、前記第２電極が、前記ガス供給部としても作用するのが好ましく、この際において、前記第２電極が、電極対を成す前記第１電極との電圧印加によるプラズマ生成領域内に、前記搬送手段による基板の搬送方向に配列して少なくとも２つのガスの供給口を有するのが好ましく、さらに、前記第１電極は、平行に対面して配置される１対の板状電極であり、前記第２電極は、前記第１電極に対面する面を有する中空体であり、この対面する面に、二次元的に前記ガスの供給口が形成されるのが好ましい。
【発明の効果】
【００１６】
本発明の成膜装置は、長尺な基板（ウェブ状の基板）を逆方向に折り返して搬送する搬送経路を有すると共に、折り返した基板（折り返し前後の基板）を挟むように電極を配置して、かつ、折り返した基板の間に反応ガスとを供給し、基板の間でプラズマを生成して、プラズマＣＶＤによって基板に成膜を行なう装置である。本発明は、このような成膜装置において、折り返した基板を挟んで２つ配置される第１の電極に加え、折り返した基板の間にも第２電極を設け、前記第１電極の個々と電極対を形成する。
前記図６の成膜装置でも例示したように、基板を折り返し搬送して基板の間にプラズマを生成してプラズマＣＶＤによる成膜を行なう成膜装置では、基板に対して、搬送経路を折り返す前および折り返し後の２回、同じプラズマによって成膜を行なって、１層の薄膜を形成する。ここで、上記構成を有する本発明の成膜装置によれば、折り返し前の基板、および、折り返し後の基板のそれぞれに対応して、同様の電極対を有する構成となるので、折り返し前後の基板に同電位で成膜を行なうことができ、１層の薄膜を形成する２回の成膜を同条件として、安定して適正な薄膜を形成することができる。
【００１７】
また、第１電極および第２電極の何れに高周波電源を接続し、何れを接地するか（グランドに落すか）によって、バイアスを基板あるいは電極の何れの方向に印加するかを選択でき、さらに、第１電極および第２電極の両者に高周波電源を接続することにより、バイアスの方向のみならず強度も任意に調整することが可能になるので、本発明によれば、使用する基板や形成する膜に応じて、プラズマＣＶＤによって、自由度の高い成膜を行なうことができる。
【発明を実施するための最良の形態】
【００１８】
以下、本発明の成膜装置について、添付の図面に示される好適実施例を基に、詳細に説明する。
【００１９】
図１（Ａ）に、本発明の成膜装置の一例の概念図を示す。
図１（Ａ）に示す成膜装置１０は、磁気記録媒体の製造、光学膜の製造、ガスバリアフィルムの製造等に利用される、長尺な基板Ｚ（ウェブ状の基板Ｚ）に連続で成膜を行なう装置であって、基本的に、基板Ｚを供給する供給室１２と、成膜部１４と、巻取り室１６とを有して構成される。
成膜装置１０は、供給室１２から成膜部１４を経て巻取り室１６に至る所定の経路で基板Ｚを通して、供給室１２からの基板Ｚの供給、および、巻取り室１６における成膜済の基板Ｚの巻取りを連続的に行いながら、成膜部１４において、基板Ｚを搬送（長手方向に搬送）しつつ、基板Ｚに連続的に成膜を行なう。
【００２０】
供給室１２は、長尺な基板Ｚを供給する部位であり、基板ロール２０と、ガイドローラ２２および２４を有する。
基板ロール２０は、長尺な基板Ｚを巻回してなるものであり、図示しない駆動源によって基板を巻き戻す方向（図示例においては、時計回り）に回転されて、基板Ｚを連続的に送り出す。
ガイドローラ２２および２４は基板Ｚを所定の搬送経路で成膜部１４に案内する、公知のガイドローラである。成膜装置１０において、ガイドローラ２２および２４は、駆動ローラでも従動ローラでもよい。また、ガイドローラ２２および２４は、少なくとも一方が、基板Ｚの張力を調整するテンションローラとして作用するローラであってもよい。
【００２１】
本発明の成膜装置において、成膜をする基板Ｚには、特に限定は無く、ＰＥＴフィルム等の各種の樹脂フィルム、アルミニウムシートなどの金属シート等、装置構成や装置のサイズ等に応じて、逆方向への折り返し搬送が可能な可撓性を有するものであれば、プラズマＣＶＤによる成膜が可能な各種の基板が、全て利用可能である。
【００２２】
他方、巻取り室１６は、成膜部１４（成膜室３６）において表面に成膜（薄膜を形成）された基板Ｚを巻き取る部位であり、巻取りロール２６と、ガイドローラ２８および３０を有する。
巻取りロール２６は、成膜された基板Ｚをロール状に巻き取るものであって、図示しない駆動源によって基板Ｚを巻き取る方向（図示例においては、時計回り）に回転されて、成膜済の基板Ｚを巻き取る。
ガイドローラ２８および３０は、先のガイドローラ２２および２４と同様、成膜部１４から搬送された基板Ｚを、所定の搬送経路で巻取りロール２６に案内する、公知のガイドローラである。なお、先のガイドローラ２２および２４と同様、ガイドローラ２８よび３０も、駆動ローラでも従動ローラでもよく、また、少なくとも一方がテンションローラとして作用してもよい。
【００２３】
前述のように、成膜装置１０は、供給室１２からの基板Ｚの供給（すなわち基板ロール２０からの基板Ｚの送り出し）、および、巻取り室１６における成膜済の基板Ｚの巻取りすなわち巻取りロール２６での基板Ｚの巻取り）を連続的に行いながら、成膜部１４において、基板Ｚを長手方向に搬送しつつ、基板ＺにプラズマＣＶＤによって連続的に成膜を行なう。
従って、基板ロール２０および巻取りロール２６は、線速が等しくなるように駆動源によって回転される。あるいは、基板ロール２０には駆動源を設けずに従動として、基板ロール２０から基板Ｚを引き出すような構成としてもよい。
【００２４】
なお、本発明において、供給室１２に装填する基板Ｚの長さ（基板ロール２０に巻回される基板Ｚの長さ）には、特に限定はなく、生産する製品に応じた長さの基板Ｚを用いればよいのは、もちろんである。
【００２５】
図示例の成膜装置１０においては、供給室１２および巻取り室１６には、真空ポンプ等の真空排気手段が設けられていない（真空排気手段に接続されていない）。
しかしながら、本発明は、これに限定はされず、必要に応じて、供給室１２および巻取り室１６にも、真空排気手段を設け、両室内を所定の真空度を保つようにしてもよい。
【００２６】
図示例の成膜装置１０は、基板Ｚの搬送経路としては、基板Ｚに成膜を行なう成膜室３６には後述する搬送室３４が隣接し、供給室１２および巻取り室１６は、この搬送室３４に隣接している。成膜室３６と搬送室３４は、基板Ｚを挿通するためのスリット状の開口を有するものの、互いに独立した空間であり、かつ、成膜中は、互いに独立して所定の真空度に保たれている。そのため、図示例の成膜装置１０においては、供給室１２および巻取り室１６には、真空排気手段は不要である。
しかしながら、搬送室３４のような部屋を有さず、成膜室３６と供給室１２および巻取り室１６（あるいは、その一方）と、成膜室３６とが、基板Ｚの搬送方向に隣接する場合には、供給室１２および巻取り室１６に、真空排気手段を設けるのが好ましい。
【００２７】
成膜部１４は、基板Ｚを搬送しつつ、基板Ｚの表面にプラズマＣＶＤによって連続的に成膜を行なう部位で、搬送室３４と、成膜室３６と、折り返し室３８とを有する。成膜部１４は、例えばステンレスなど、各種の真空チャンバで利用されている材料を用いて構成すればよい。
成膜部１４において、成膜室３６には、基板Ｚの搬送方向に搬送室３４と折り返し室３８とが隣接しており、また、成膜室３６は、搬送室３４と折り返し室３８との間に挟まれている。ただし、本発明の成膜装置は、これに限定はされず、成膜室３６と、搬送室３４および／または折り返し室３８との間に、何らかの部屋が有ってもよい。
【００２８】
搬送室３４は、供給室１２から搬送された基板Ｚを成膜室３６に送り、かつ、成膜室３６から搬送された成膜済の基板Ｚを巻取り室１６に送る部位であり、基板Ｚを所定の搬送経路で搬送するための２本のローラ４０および４２を有する。
折り返し室３８は、成膜室３６から搬送された基板Ｚを、逆方向に折り返して、再度、成膜室３６に搬送する部位であり、基板Ｚの搬送駅路を逆方向に折り返すための折り返しローラ４６を有する。
搬送室３４と成膜室３６との間（その隔壁）、および、成膜室３６と折り返し室３８との間（その隔壁）には、基板Ｚが通過するためのスリット状の開口が形成される。
【００２９】
すなわち、２本のローラ４０および４２、ならびに、折り返しローラ４６は、成膜室３６に配置された２本の電極５０および電極５２（第１電極）の間を通る所定の搬送経路で、基板Ｚを逆方向に折り返して搬送する、搬送手段を構成する。
また、図示例においては、折り返しローラ４６による折り返し前後の基板Ｚの搬送経路が平行になるように、ローラ４０および４２、ならびに、折り返しローラ４６が配置される。
【００３０】
成膜装置１０において、搬送室３４のローラ４０は、供給室１２（ガイドローラ２４）から搬送された基板Ｚを上方の折り返しローラ４６に向けて搬送して、成膜室３６の電極５０および電極５２の間を通る所定の搬送経路で折り返し室３８に搬送する。
折り返し室３８では、折り返しローラ４６が、成膜室３６から搬送された基板Ｚの搬送経路を逆方向に折り返して（基板Ｚの搬送経路を１８０°折り返して）、下方のローラ４２に向けて、再度、成膜室３６に搬送して成膜室３６の電極５０および５２の間を通る所定の搬送経路で搬送室３４に搬送する。
搬送室３４においては、成膜室３６から搬送された基板Ｚを、ローラ４２によって横方向に搬送して、巻取り室１６（ガイドローラ３０）に搬送する。
【００３１】
本発明の成膜装置１０において、折り返しローラ４６によって折り返される前後の基板Ｚの搬送経路は、互いに平行であるのが基板Ｚに対するプラズマ等の均一性等の点で好ましいが、これに限定はされない。例えば、基板Ｚの搬送経路は、折り返し前後の基板Ｚの間隔が折り返しローラ４６に向かって次第に狭くなる搬送経路や、逆に、折り返し前後の基板Ｚの間隔が折り返しローラ４６に向かって次第に広くなる搬送経路でもよい。
また、基板Ｚの折り返しは、図示例のように１本の折り返しローラ４６で行なうのに限定はされず、基板Ｚの搬送経路を逆方向に折り返すことができれば、各種のシート状物の搬送経路の折り手段が利用可能であり、例えば、複数本のローラで基板の搬送経路を逆方向に折り返すようにしてもよい。
さらに、搬送手段は、ローラのみで構成するのに限定はされず、公知の長尺なシート状物の搬送部材が、各種利用可能であり、例えば、基板Ｚの搬送経路を規制するガイド部材や、基板Ｚを挟持搬送する搬送ローラ対等を有してもよい。
【００３２】
搬送室３４および折り返し室３８は、共に、バルブ６０を有する排気ライン６２によって、真空排気手段６４に接続されている。真空排気手段６４は、主に搬送室３４および折り返し室３８を排気して、両部屋を成膜室３６よりも低い所定の真空度に保つ。
なお、本発明において、真空排気手段６４には、特に限定はなく、ターボポンプ、メカニカルブースターポンプ、ロータリーポンプなどの真空ポンプや、クライオコイル等の補助手段、さらには、到達真空度や排気量の調整手段等を利用する、プラズマＣＶＤ装置に用いられている各種のものが利用可能である。
また、図示例の成膜装置１０では、搬送室３４および折り返し室３８を１つの真空ポンプで排気しているが、本発明は、これに限定はされず、搬送室３４と折り返し室３８とに独立して排気手段を設け、個々に所定の真空度に保つようにしてもよい。
【００３３】
前述のように、折り返しローラ４６、ならびに、ローラ４０および４２は、基板Ｚを逆方向に折り返す所定の搬送経路で基板Ｚを搬送する、搬送手段を構成する。ここで、図示例の成膜装置１０においては、折り返しローラ４６、ならびに、ローラ４０および４２への膜の付着／堆積を好適に防止できる好ましい構成として、折り返し室３８および搬送室３４を設け、折り返しローラ４６と、ローラ４０およびローラ４２を、成膜室３６とは別の空間（部屋）に配置し、かつ、より好ましい態様として、搬送室３４および折り返し室３８の真空度を、成膜室３６よりも低い真空度としている（搬送室３４および折り返し室３８の圧力を、成膜室３６よりも高い所定の圧力に保つ）。
しかしながら、本発明は、これに限定はされず、折り返しローラ４６と、ローラ４０およびローラ４２を成膜室（プラズマＣＶＤによる成膜空間）に配置してもよく、さらに、この構成において、特許文献１に開示されるように、折り返しローラ４６や、ローラ４０およびローラ４２への膜の付着／堆積を防止するために、プラズマや反応ガスと各ローラとを隔てる（直接的な対面を防止する）ための防着板を設けてもよい。
【００３４】
成膜室３６は、プラズマＣＶＤによって、基板Ｚの表面に成膜を行なうものであって、本発明の第１電極である電極５０および５２と、第２電極５４と、ガス供給部５６とを有して構成される。
【００３５】
電極５０および５２は、折り返し搬送される基板Ｚ（折り返し前後の基板Ｚ）を挟んで配置される、本発明の第１電極である。
電極５０は、成膜室３６から折り返し室４６に向かう基板Ｚに平行に対面するように配置された平板状（図５参照）の電極であり、高周波電源５８に接続されている。他方、前記電極５０と共に基板Ｚを挟んで配置される電極５２は、成膜室３６から搬送室３４に向かう基板Ｚに平行に対面するように配置された同じく平板状（同前）の電極であり、同じく、高周波電源５８に接続されている。
前述のように、基板Ｚは、折り返しローラ４６による折り返し前後で、電極５０および５２の間を通る所定の搬送経路で互いに平行に搬送される。従って、電極５０および５２は、折り返し搬送される前後の基板Ｚを外側から挟むように、離間して、互いに平行に対面して配置される。
【００３６】
電極５０および５２と、基板Ｚとの距離は、形成する膜や成膜レート等に応じて、適宜、設定すればよい。また、電極５０および５２は、固定して配置されるものでも、互いの間隔（すなわち、基板Ｚとの距離）を調整可能であってもよい。
さらに、電極５０および５２（さらに、後述する第２電極５４）は、図示例のように１枚の板状の電極にも限定はされず、例えば、前記特許文献１のように、基板Ｚの搬送方向（以下、搬送方向とする）に分割した複数の電極を配列した構成、搬送方向もしくは搬送方向と直交する方向（図１紙面に垂直方向  以下、幅方向とする）に長尺な棒状（板状）の電極、搬送方向（幅方向）に延在する棒状の電極を幅方向（搬送方向）に複数、配列してなる構成等、プラズマＣＶＤによる成膜が可能なものであれば、各種の電極が利用可能である。なお、基板Ｚに対する電界やプラズマなどの均一性等の点で、電極は、図示例のような平板状が好ましい。
【００３７】
高周波電源５８も、プラズマＣＶＤによる成膜に利用される公知の高周波電源である。本発明において、電源も、プラズマＣＶＤに利用される各種のものが利用可能である。また、高周波電源５８の最大出力等にも、特に限定はなく、形成する膜や成膜レート等に応じて、適宜、選択／設定すればよい。
高周波電源５８と、電極５０および／または電極５２とは、必要に応じて、インピーダンス整合をとるためのマッチングボックスを介して接続されてもよい。
なお、図示例の成膜装置１０ように、電極５０および５２（折り返し搬送される基板を挟んで配置される第１電極）に高周波電源５８を接続する構成では、基本的に、２つの高周波電源５８は、同じ周波数で同じ出力の電力を、自身が接続された電極に供給する。また、第１電極に高周波電源を接続する構成では、図示例のように、各電極の個々に高周波電源５８を接続する構成に限定はされず、１つの高周波電源５８を２つの電極５０および５２に接続してもよい。
【００３８】
第２電極５４は、折り返し搬送される基板Ｚの間に配置される電極であり、接地されている（グランドに落されている）。
第２電極５４も、前述の電極５０等と同様の平板状の電極であり、電極５０および５２と平行に配置、すなわち折り返し搬送される基板Ｚと平行に配置される。以上の構成より明らかなように、第２電極５４は、対面する面において、電極５０と１つの電極対を成し、また、電極５２とも別の電極対を形成する。具体的には、電極５０と第２電極５４とが成す電極対は、搬送室３４から折り返し室４６に向かう基板Ｚ（折り返し前の基板Ｚ）へのプラズマＣＶＤによる成膜に作用し、電極５２と第２電極５４とが成す電極対は、折り返し室４６から搬送室３４に向かう基板Ｚ（折り返し後の基板Ｚ）へのプラズマＣＶＤによる成膜に作用する。
なお、本発明においては、第２電極と両第１電極との間隔、すなわち、図示例においては、電極５０と第２電極５４の間隔と、電極５２と第２電極５４との間隔は、等しいのが好ましい。
【００３９】
ガス供給部５６は、プラズマＣＶＤによる成膜を行なうための反応ガスを成膜室３６内に供給するものである。基板Ｚを逆方向に折り返す所定の経路で搬送し、この折り返した基板Ｚの間でプラズマＣＶＤによる成膜を行なう本発明の成膜装置１０においては、ガス供給部５６は、折り返した基板Ｚの間に、反応ガスを供給する。
なお、本発明においては、ガス供給部５６は、反応ガスのみならず、アルゴンガスや窒素ガスなどの不活性ガス等、プラズマＣＶＤで用いられている各種のガスを、反応ガスと共に供給してもよい。複数種のガスを供給する場合には、折り返し搬送される基板Ｚの間であれば、各ガスは同じ供給部（供給口）から供給しても、異なる供給部から供給してもよく、また、各ガス毎にガスの導入手段を設けて、ガス供給部５６を構成してもよい。
ガス供給部５６には、反応ガスあるいはさらにその他のガスの供給手段（図示省略）が接続される。なお、反応ガス等の供給手段は、ボンベ等のガスの供給源やガス流量の調整手段等を有する、公知のガス供給手段を利用すればよい。さらに、反応ガスあるいはさらにその他に用いるガスの種類や導入量も、形成する膜の種類や、目的とする成膜レート等に応じて、適宜、選択／設定すればよい。
【００４０】
前述のように、図示例の成膜装置１０では、電極５０と第２電極５４とで、折り返し前の基板Ｚへの成膜に対応する電極対を形成し、電極５２と第２電極５４とで、折り返し後の基板Ｚへの成膜に対応する電極対を形成する。
従って、必要に応じて、第２電極５４の面積を電極５０および５２の面積以上とし、電極５０および５２の周辺を結ぶ空間を完全に切断するように配置することにより、第２電極５４を、折り返し前の成膜領域と、折り返し後の成膜領域とを分ける仕切板として作用させることも可能である。
【００４１】
また、第２電極５４を仕切板として作用させる場合には、２つのガス供給部５４を設けて、電極５０と第２電極５４との間と、電極５２と第２電極５４との間に、それぞれ、独立して同量のガスを導入するようにするのが好ましい。
【００４２】
特に、図１（Ｂ）に概念的に示すように、電極５０と第２電極５４との間と、電極５２と第２電極５４との間の、それぞれに対応してガス供給部５６ａおよび５６ｂを設け、基板Ｚの搬送方向に向けてガスを導入するようにするのが好ましい。
すなわち、折り返し前（搬送室３４から折り返し室３８に向かう経路）での成膜に対応する電極５０と第２電極５４との間にガスを導入するガス供給部５６ａは、折り返し室３８方向に、折り返し後（折り返し室３８から搬送室３４に向かう経路）での成膜に対応する電極５２と第２電極５４との間にガスを導入するガス供給部５６ｂは、搬送室３４方向に、それぞれガスを導入（噴射）するのが好ましい。この際においては、対応する基板Ｚの搬送に対して、電極５０および５２よりも上流側からガスを導入するのが好ましい。
このような構成とすることにより、基板Ｚの搬送によってガス流が乱れることを防止して、ガス流の乱れに起因する膜厚分布の発生等を、好適に防止できる。
【００４３】
なお、第２電極５４を仕切板として機能させる点、および、その際における個々の電極対間に対応するガス供給部に関しては、後述する成膜装置７０（図２）や成膜装置７４（図３）も同様である。
【００４４】
成膜室３６は、バルブ６８を有する排気ライン７１によって、真空排気手段７２に接続される。真空排気手段７２は、主に成膜室３６を排気して所定の真空度に保つものであり、先の真空排気手段６４と同様に、プラズマＣＶＤ装置に用いられる各種のものが利用可能である。
なお、真空排気手段７２による成膜室３６の到達真空度には、特に限定はなく、実施する成膜方法等に応じて、十分な真空度を保てればよい。
【００４５】
前述のように、成膜装置１０においては、供給室１２から成膜部１４を経て巻取り室１６に至る所定の経路で、供給室１２から巻取り室１６まで基板Ｚを通して、搬送する。
具体的には、基板Ｚは、基板ロール２０から供給され、ガイドローラ２２および２４によって案内されて成膜部１４に搬送され（以上、供給室１２）、搬送部３４のローラ４０によって上方に搬送され、成膜室３６を経て折り返し室３８の折り返しロール４６で逆方向すなわち下方に折り返され、再度、成膜室３６を経て、搬送部３４のローラ４２によって巻取り室１６に搬送され（以上、成膜部１４）、ガイドローラ３０および２８に案内されて巻取りロール２６によって巻き取られる（以上、巻取り室１６）。
この搬送経路で基板Ｚを通した後に、成膜部１４において、真空排気手段７２によって主に成膜室３６内を排気して、さらに、真空排気手段６４によって主に搬送室３４および折り返し室３８を排気して、所定のタイミングで基板Ｚの搬送を開始し、かつ、ガス導入部５６から反応ガスあるいはさらにアルゴンガスなどを供給して、成膜室３６内を所定の真空度に保つと共に、それぞれに接続される高周波電源５８から、電極５０および５２に同じ高周波電力を供給することにより、電極５０と第２電極５４との間、および、電極５２と第２電極５４との間に、高周波電圧を印加する。
これにより、電極５０と第２電極５４との間、および、電極５２と第２電極５４との間でガスを励起してプラズマを生成し、かつ、反応ガスを励起／解離して、基板Ｚを搬送しつつ、基板Ｚの表面にプラズマＣＶＤによって成膜を行なうことができる。
【００４６】
ここで、図１に示されるように、成膜室３６においては、基板Ｚは電極５０および５２の間を通過し、かつ、反応ガスは、折り返し搬送される基板Ｚの間に供給される。
従って、プラズマは、折り返し搬送される基板Ｚの間に生成され、基板Ｚのプラズマと対面する面に、膜が形成される。すなわち、本発明の成膜装置１０においては、基板Ｚは、成膜室３６から折り返し室３８に至る搬送経路で、プラズマに対面してプラズマＣＶＤによる成膜に供され、折り返しローラ４６で搬送経路を逆方向に折り返されて、成膜室３６から搬送室３４に至る搬送経路で、再度、先に成膜された面が同じプラズマに対面して、プラズマＣＶＤによる成膜に供される。
【００４７】
すなわち、本発明の成膜装置１０では、基板Ｚ表面を、２回、同じプラズマに対面させて、２回のプラズマＣＶＤによる成膜に供すことができる。
しかも、プラズマを基板Ｚで包囲した空間に生成し、かつ、この包囲空間に反応ガスを供給するので、プラズマや反応ガス等が不要に発散しない。そのため、本発明の成膜装置１０によれば、プラズマＣＶＤによって、高い成膜レートで、高効率の成膜を行なうことができる。なお、本発明の成膜装置１０において、成膜レートには特に限定はなく、要求される生産性等に応じて、適宜、決定すればよい。
【００４８】
ここで、成膜装置１０においては、折り返し搬送される基板Ｚを挟むように配置した電極５０および５２（第１電極）に加え、折り返し搬送される基板Ｚの間に第２電極５４を有する。
この第２電極５４を有することにより、折り返し前の基板Ｚ（搬送室３４から折り返し室３８に向かう搬送経路での成膜（１回目の成膜））に対応する、電極５０と第２電極５４とからなる電極対、および、折り返し後の基板Ｚ（折り返し室３８から搬送室３４に向かう搬送経路での成膜（２回目の成膜））に対応する、電極５２と第２電極５４とからなる電極対の、２つの対を有する。
本発明は、このような基板間に配置される第２電極を有することにより、基板の搬送経路を折り返して、折り返した基板の間でプラズマを生成してプラズマＣＶＤによる成膜を行なうことにより、実質的に基板に対して同じプラズマで２回の成膜を行なって高レートな成膜を可能とした成膜装置において、折り返し前後の成膜（１回目の成膜と２回目の成膜）における印加電圧の差を無くし、適正な薄膜を安定して形成することを可能にしたものである。
【００４９】
前述のように、このような基板の搬送経路を折り返して、基板間で成膜を行なう成膜装置では、図６に示すように、折り返し搬送される基板を挟んで配置される１対の電極を用い、一方を高周波電極、他方を接地電極として作用させて、電極間で高周波電圧を印加して、ガスを励起してプラズマを生成し、プラズマＣＶＤによる成膜を行なう。あるいは、電極対の両方に高周波電源を接続するのではなく、高周波電源を一方の電極のみに接続し、他方の電極は接地電極となっている。
ところが、このような構成では、高周波電極側と接地電極側とで、電位が異なってしまう。そのため、高周波電極側と接地電極側とで、基板Ｚに対するプラズマや、基板Ｚに引き込まれるイオン（反応ガスのイオン、あるいはさらに、アルゴンなとの反応ガスと共に導入されるガスのイオン）のエネルギーが異なってしまい、折り返し前（１回目）の成膜と、折り返し後（２回目）の成膜とで、成膜条件が違ってしまう。例えば、プラズマＣＶＤでは、この電位の違いによって、イオンが電位の低い高周波電極側により強く引き込まれる。その結果、高周波電極側の基板Ｚと、接地電極側の基板Ｚとで、形成される膜の密度や成膜速度が異なってしまい、これが、膜の品質低下の一因となる場合が有る。
また、特許文献２に示されるように、折り返し搬送する基板の間のみに電極を配置して、放電してプラズマを形成する構成では、基板あるいは電極に対してバイアスを印加することができないので、例えば、イオンボンバードメントによる膜の緻密化等の効果を得ることができない。
【００５０】
これに対し、本発明の成膜装置１０においては、前述のように、折り返し搬送する基板Ｚを挟んで配置される電極のみならず、折り返し搬送する基板の間にも第２電極を設け、第２電極と２つの第１電極との間で２つの電極対を形成することにより、折り返し前後の基板（１回目の成膜および２回目の成膜）に対して、１つずつの電極対を有する。
そのため、折り返し前の基板Ｚに対するプラズマＣＶＤによる成膜（１回目の成膜）と、折り返し後の基板Ｚに対するプラズマＣＶＤによる成膜（２回目の成膜）とで、電位を同様にすることができ、折り返し前の成膜と折り返し後の成膜とで、同条件で成膜を行なうことができる。
そのため、本発明によれば、折り返し前の成膜と折り返し後の成膜とで、均質な薄膜を形成することができ、適正な薄膜を高いレートで安定して成膜できる。
【００５１】
また、図１に示す成膜装置１０のように、第１電極である電極５０および５２を高周波電源に接続し、第２電極５４を接地する構成では、高周波電源に接続した第１電極すなわち基板Ｚに向けて、イオンを引き込む力を強くすることができる。
そのため、この場合には、プラズマＣＶＤによって形成する膜に、イオンを打ち込むような効果を得ることができ、イオンボンバードメントによる膜の緻密化等を図ることができ、このような特性を要求される膜の形成等の用途に有効である。
【００５２】
図１に示す成膜装置１０は、第１電極である電極５０および５２に高周波電源５８を接続し、基板Ｚの間に配置される第２電極５４を接地した構成を有するが、本発明は、これに限定はされず、各種の構成が利用可能である。
一例として、成膜装置１０とは逆に、図２に示す成膜装置７０のように、折り返し搬送される基板Ｚを挟んで配置される第１電極である電極５０および５２を接地し、基板Ｚの間に配置される第２電極５４に高周波電源８２を接続した構成を有するものである。
図２に示す成膜装置７０は、前記成膜装置１０に対して、第１電極および第２電極の高周波電源と接地とを入れ換えたのみであるので、同じ部材には、同じ符号を付し、以下の説明は、異なる点について、主に行なう。
【００５３】
高周波電源８２は、前記高周波電源５８と同様に、プラズマＣＶＤによる成膜装置に電源として用いられる、通常の高周波電源である。
また、高周波電源８２は、前記高周波電源５８と同じ物でも異なる物でもよい。
【００５４】
前述のように、第１電極を高周波電源に接続し、第２電極５４を接地する成膜装置１０の構成では、基板Ｚに向けて、イオンを引き込む力を強くすることができる。
これに対して、図２に示す、第１電極である電極５０および５２を接地し、第２電極５４を高周波電源８２に接続する成膜装置７０では、基板Ｚに向けてイオンを引き込む力を、逆に、弱くすることができる。
そのため、この構成によれば、イオンの突入による基板Ｚの損傷を抑制することができ、例えば、基板Ｚの強度が低い場合、形成する膜のダメージを最小限にしたい場合等の用途に有効である。
【００５５】
図３に、本発明の成膜装置の別の例を示す。
図３に示す成膜装置７４は、第１電源である電極５０および５２には、それぞれ同じ高周波電源５８を接続し、さらに、第２電極５４も、高周波電源８２に接続する。すなわち、この構成では、電極対を成す電極５０と第２電極５４の両者、および、電極対を成す電極５２と第２電極５４の両者で、独立して供給電力や周波数を制御できる（電極対を成す第１電極と第２電極とで、独立して供給電力や周波数を制御できる）。
なお、この構成でも、第１電極に接続される２つの高周波電源５８は、基本的に、同じ周波数で同じ出力の電力を、自身が接続された電極に供給する。図示例のように、各電極の個々に高周波電源５８を接続する構成に限定はされず、１つの高周波電源５８を２つの電極５０および５２に接続してもよい。
【００５６】
このように、電極対を成す電極の両者に高周波電源を接続する構成によれば、一方の高周波電源のみをプラズマ生成に対応すればよいので、電極５０および５２、もしくは、第２電極５４に供給する電力および周波数を調整することで、第２電極５４と電極５０および５２との間の電位差を、任意に調整することが可能となる。すなわち、基板Ｚに引き込む（打ち込む）イオンのエネルギーを、任意に制御することが可能となる。
従って、このような構成を有することにより、形成する膜や製品の用途／種類等に応じて、前述のイオンの打ち込み効果や、基板や膜の損傷防止効果、さらには両効果のバランスを、任意にコントロールすることが可能となり、非常に自由度の高い成膜装置を実現することができる。
【００５７】
以上説明したように、本発明の成膜装置は、基板Ｚの搬送経路を折り返して、基板の間でプラズマＣＶＤによる成膜を行なう成膜装置において、基板Ｚを挟んで配置した第１電極（電極５０および５２）に加え、折り返した基板間にも第２電極５４を配置して、第１電極と第２電極とで、基板の折り返し前および折り返し後の成膜のに対応する、２つの電極対を形成したものである。
ここで、第２電極５４は、折り返し搬送される基板Ｚの間、いわば、プラズマの生成領域に直接的に対面して配置される。そのため、本発明においては、第２電極を、反応ガスあるいはさらにその他のガスの供給部として用いるのも好ましい。
【００５８】
図４に、その一例の概念図を示す。
図４に示す成膜装置８０は、図１に示す成膜装置１０において、第２電極５４にガス供給部としての作用も持たせたものである。図４に示す成膜装置８０は、第２電極８４がガス供給部として作用する以外は、前記成膜装置１０と全く同様の構成を有するので、同じ部材には同じ符号を付し、以下の説明は、異なる部分を主に行なう。
また、図４の例は、第２電極にガス供給部としての作用を持たせる構成を、図１に示す成膜装置１０に利用した例であるが、図２に示す成膜装置７０、図３に示す成膜装置７４にも、全く同様に利用できるのは、当然のことである。
【００５９】
図示例の成膜装置８０において、第２電極８４は、図４および図５に模式的に示すように、中空の平板状（薄い直方体状）のもので、先の第２電極５４と同様に、電極５０および５２すなわち基板Ｚと平行に配置される。
第２電極８４の電極５０および５２に対面する面には、図５に示すように、多数のガス供給口８６が、搬送方向（矢印ｙ方向）および幅方向（矢印ｘ方向）に等間隔で配列して、多数、形成（穿孔）されている。なお、当然の事であるが、第２電極８４は、成膜室３６の構成や第２電極８４の構成等に応じて、ガス供給口８６が、最大限、プラズマ生成領域内に位置するように、配置されるのが好ましい。ここで、矢印ｙで示す搬送方向とは、基板Ｚの搬送方向であり、矢印ｘで示す幅方向とは、基板Ｚの幅方向であり搬送方向と直交する方向である。
【００６０】
第２電極８４には、反応ガス（あるいはさらにその他のガス）の供給手段（図示省略）が接続され、第２電極８４の内部空間に反応ガスが供給される。従って、第２電極８４は、ガス供給手段からの反応ガスの供給によって、多数のガス供給口８６から、基板Ｚに向けてガスを排出する。なお、反応ガスの供給手段は、先の例と同様に、公知のガス供給手段を利用すればよい。
また、図示例においては、反応ガスとアルゴンガスなど、複数のガスを第２電極８４から供給する場合には、全てのガスを、共に、同じガス供給口８６から排出するが、本発明は、これに限定はされず、第２電極８４の内部を仕切って、各ガスを、互いに別のガス供給口５６から排出するようにしてもよい。ここで、本発明の成膜装置において、反応ガスとは別の供給口からアルゴン等の他のガスを供給する場合には、反応ガス以外のガス供給口も、反応ガスと同様に形成されるのが好ましく、すなわち、少なくとも搬送方向に２以上で、折り返された基板の両内面にガスを供給するように、ガス供給口が形成されるのが好ましい。
【００６１】
なお、第２電極にガス供給部としての作用を持たせる場合には、このように第２電極の第１電極と対面する面の全面に均一にガス供給口８６を設けるのに限定はされず、各種の構成が利用可能である。しかしながら、好ましくは、プラズマの生成領域内に、搬送方向に配列して２以上のガス供給口を有し、かつ、このガス供給口を、ガスを折り返し前後の基板Ｚの両者（折り返された基板Ｚの両内面）に吹き付ける方向にガスを排出するように設ける。
なお、プラズマ生成領域とは、具体的には、１対の電極による電圧の印加領域（図示例であれば電極５０および電極５２と、第２電極８４とによる電圧の印加領域）であり、通常、電極対を成す電極の互いの端部周辺を最短距離で結んだ空間内である。なお、前述の棒状の電極を配列した構成のように、電極対を成す少なくとも一方の電極が複数の電極からなる構成では、全ての電極の基板面方向の最外周を一方の電極の端部周辺として、前述のように対を成す両電極の端部周辺を最短距離で結んだ空間内とすればよい。
【００６２】
このように、折り返し搬送した基板Ｚの間に配置される第２電極、すなわち、プラズマの生成領域に直接対面する第２電極にガス供給部としての作用を持たせることにより反応ガスをプラズマ生成領域内に迅速にガスを拡散して利用効率を上げることができ、しかも、折り返される前後の基板の両側に向けて、ガスを排出することにより、折り返し前後で、成膜に寄与するガス濃度をほぼ等しくできる。
そのため、第２電極をガス供給部とする本発明の成膜装置によれば、基板を折り返し搬送することによる効率および成膜レートの向上効果に加え、反応ガスの利用効率向上、および、折り返し前後におけるガス濃度の均一化に伴う成膜レートの均一化によって、プラズマＣＶＤによって、より効率よく高レートの成膜を行なうことができる。中でも、特許文献１に示される放電プラズマ流を形成するプラズマＣＶＤによる成膜のように、１０Ｐａ以上などの真空度の低い（高圧）のプラズマＣＶＤでは、ガスが拡散し難いくいので、その効果は大きい。
【００６３】
特に、好ましくは図示例のように第２電極８４のガス供給口８６を搬送方向に等間隔で（均等に）配列し、より好ましくは幅方向にも等間隔で複数のガス供給口８６を配列し、さらに、プラズマ生成領域内に出来るだけ多くのガス供給口８６が存在するように第２電極８４をに配置することにより、プラズマ生成領域の全域に渡って、迅速に反応ガスを供給できるので、より高効率のプラズマＣＶＤによる成膜を行なうことが可能である。
【００６４】
本発明に用いられる第２電極８４において、ガス供給口８６は、図示例のように搬送方向に等間隔で配列されるのに限定はされないが、プラズマ生成領域において、搬送方向に２個以上、配列されていればよく、プラズマ生成領域の搬送方向の長さに応じて、２個以上の適宜設定した数を配列すればよい。
さらに、プラズマ生成領域において、搬送方向にガス濃度を均一にして、搬送方向にレートの変動等の無い適正な成膜をが行なえる等の点で、やはり、図示例のように、プラズマ生成領域内に搬送方向に等間隔でガス供給口８６を有するのが、より好ましい。
なお、搬送方向に等間隔でガス供給口８６を有する際における、ガス供給口８６のピッチ（間隔）には、特に限定はなく、ガスの供給量や基板Ｚの搬送速度等に応じて、適宜、設定すればよいが、より効率のよい成膜が行なえる等の点で、中心間距離で１５ｍｍ以下、特に、同１０ｍｍ以下の間隔で、ガス供給口５６を配置するのが好ましい。
【００６５】
また、ガス供給口８６は、図示例のように幅方向にも配列されるのに限定はされず、幅方向には、１つのみのガス供給口８６を有する構成であってもよい。
しかしながら、ガス供給口８６が幅方向に１個では、基板Ｚに形成した膜が幅方向に膜厚ムラを有してしまう可能性も有るので、やはり、図示例のように、プラズマ生成領域内に搬送方向に複数配列、特に、等間隔でガス供給口８６を有するのが好ましい。
なお、幅方向に等間隔でガス供給口８６を有する際における、ガス供給口８６のピッチ（間隔）にも、特に限定はなく、ガスの供給量や基板Ｚの搬送速度、さらには対応する基板Ｚの幅等に応じて、適宜、設定すればよいが、より幅方向の膜圧分布を無くし、かつ、効率のよい成膜が行なえる等の点で、中心間距離で１５ｍｍ以下、特に、同１０ｍｍ以下の間隔で、ガス供給口５６を配置するのが好ましい。
【００６６】
さらに、本発明の第２電極８４において、ガス供給口８６のサイズにも特に限定は無い。しかしながら、ガス供給口８６が大きすぎると、ガス供給口８６内で放電してしまい、成膜に悪影響を及ぼす場合も有る。そのため、本発明においては、ガス供給口８６のサイズ（直径や対角線などの最大長さ）は、１ｍｍ以下であるのが好ましい。
なお、ガス供給口８６の卦形状にも、特に限定はなく、円形でも矩形でもよい。
【００６７】
本発明の成膜装置に用いられる第２電極８４において、ガス供給口８６は、必ずしも搬送方向に完全に一致して配列される必要はなく、例えば、搬送方向に対して３０°や４５°の角度で配列されていてもよい。
また、ガス供給口８６は、必ずしも、基板Ｚに最短距離で向かう（ガスが基板Ｚに直角に入射）ように、ガスを吹き付ける（噴射）するのにも限定はされず、例えば、基板Ｚに対して斜めにガスを噴射する等、ガス（ガス流）が基板Ｚに向かう方向であれば、各種の方向にガスを吹き付けてよい。
さらに、第２電極８４のガス排出面（ガス供給口８６の形成面）と、基板Ｚとは、必ずしも平行である必要は無いが、ガス排出面と基板Ｚ面とが平行でないと、基板面において、搬送方向および／または幅方向でガス濃度の違いが生じてしまう可能性が有るので、やはり、ガス排出面と基板Ｚ面とは平行であるのが好ましい。
【００６８】
本発明の成膜装置において、プラズマＣＶＤによる成膜は、図示例のように、反応ガスを供給した領域に高周波電圧を印加することによって、プラズマを生成して、反応ガスを励起してプラズマＣＶＤによって成膜を行なう方法に限定はされず、各種のプラズマＣＶＤによる成膜方法が、全て、利用可能である。
【００６９】
例えば、前記特許文献１に開示されるような、折り返し搬送される基板の間に、プラズマガンを用いて基板に対峙するシート状の放電プラズマ流を形成し、かつ、基板の間に反応ガスを供給して、基板を挟んで配置される電極の両者に高周波電力を供給することで、放電プラズマ流および基板と交差する電界を形成してプラズマを生成することにより、基板の表面にプラズマＣＶＤによる成膜を行なう方法が好適に利用可能である。なお、本発明の成膜装置に、この成膜方法を利用する場合には、電極５０と第２電極５４との間、および、電極５２と第２電極５４との間に、シート状の放電プラズマ流を形成する。
また、別の例として、本発明の成膜装置は、各種の反応性のプラズマＣＶＤによる成膜装置などにも、好適に利用可能である。
【００７０】
以上、本発明の成膜装置について詳細に説明したが、本発明は、上記実施例に限定はされず、本発明の要旨を逸脱しない範囲において、各種の改良や変更を行なってもよいのは、もちろんである。
【図面の簡単な説明】
【００７１】
【図１】（Ａ）は、本発明の成膜装置の一例の概念図であり、（Ｂ）は、本発明の成膜装置のガス供給部の別の例である。
【図２】本発明の成膜装置の別の例の概念図である。
【図３】本発明の成膜装置の別の例の概念図である。
【図４】本発明の成膜装置の別の例の概念図である。
【図５】図４に示す成膜装置の第２高電極を概念的に示す斜視図である。
【図６】従来の成膜装置の一例の概念図である。
【符号の説明】
【００７２】
１０，７０，７４，８０，１００  成膜装置
１２，１０２  供給室
１４  成膜部
１６，１０６  巻取り室
２０，１１０  基板ロール
２２，２４，２８，３０  ガイドローラ
２６，１１２  巻取りロール
３４  搬送室
３６，１０４  成膜室
３８  折り返し室
４０，４２，１１４，１１８  ローラ
４６，１１６  折り返しローラ
５０，５２，１２４  電極
５４，８４  第２電極
５６  ガス供給部
５８，８２，１２０  高周波電源
６０，６８  バルブ
６２，７１  排気ライン
６４，７４  真空排気手段
８６  ガス供給口
１２２  マッチングボックス
【図１】
2009052103.tif 000003
【図２】
2009052103.tif 000004
【図３】
2009052103.tif 000005
【図４】
2009052103.tif 000006
【図５】
2009052103.tif 000007
【図６】
2009052103.tif 000008